ОГНЕУПОРНАЯ МАССА
REFRACTORY MIXTURE

Изобретение относится к промышленности огнеупоров, в частности к производству огнеупорных масс, которые могут быть использованы для футеровки тепловых агрегатов.
Известна огнеупорная масса, содержащая следующие компоненты, мас. %: огнеупорная глина 10,0-15,0; пятиокись ванадия 3,0-8,0; кристаллический кварцит - остальное [1].
Задача изобретения состоит в снижении температуры обжига изделий из огнеупорной массы.
Технический результат достигается тем, что огнеупорная масса, включающая огнеупорную глину, пятиокись ванадия, кварцит, дополнительно содержит каолин при следующем соотношении компонентов, мас. %: огнеупорная глина 30,0-35,0; пятиокись ванадия 1,9-2,5; каолин 8,8-9,8; кварцит 53,7-58,3.
В таблице приведены составы керамической массы.
Для приготовления керамической массы могут быть использованы качественные огнеупорные глины и каолины любых месторождений.
Компоненты дозируют в требуемых количествах. В шаровую мельницу загружают кварцит и проводят его измельчение в течение 5-6 часов. Затем в мельницу добавляют огнеупорную глину, каолин, пятиокись ванадия и измельчают еще в течение 3-4 часов. Степень измельчения массы должна соответствовать остатку 2% на сите 008. Из полученной керамической массы с влажностью 9-11% формуют изделия (плиты), которые обжигают при температуре 1270-1300°С.
Источник информации
1. SU 588212, С04В 35/14, 1977.